(57)【要約】【課題】共取り方式を採用した積層鉄心の製造において、コア片の強度や磁気特性を低下させることなく、ロータコア片とステータコア片とのエアギャップを高精度に狭小化する。【解決手段】積層鉄心の製造方法が、ロータコア片１１の外形を打抜く工程と、ステータコア片２の極歯４先端に設けられ、かつ当該ステータコア片の内形の一部を構成する小歯部５の形状を打抜く工程と、これら２つの工程の間で実施される型打ち工程とを含み、型打ち工程では、小歯部を打抜く工程で打抜き除去される小歯部間の領域ＳＰ１が押圧されることにより、ロータ外形を打抜く工程でその外形が打抜かれた後のフープ材１０の内周縁部２１が径方向内側に延出する。【選択図】図６
2010252527.tif 000002
【特許請求の範囲】
【請求項１】
ロータコア片とステータコア片とを帯状薄鋼板から同心状に打抜き成形する積層鉄心の製造方法であって、
前記ロータコア片の外形が前記帯状薄鋼板から打抜かれるロータ外形打抜き工程と、
前記ステータコア片の極歯先端に設けられ、かつ当該ステータコア片の内形の一部を構成する小歯部の形状が前記帯状薄鋼板から打抜かれるステータ小歯部打抜き工程と、
前記２つの工程の間で実施される型打ち工程と
を含み、
前記型打ち工程では、前記ステータ小歯部打抜き工程で打抜き除去される前記小歯部間の領域が押圧されることにより、前記ロータ外形打抜き工程で前記ロータコア片の外形が打抜かれた後の前記帯状薄鋼板の内周縁部が径方向内側に延出することを特徴とする積層鉄心の製造方法。
【発明の詳細な説明】
【技術分野】
【０００１】
本発明は、回転電機のステータやロータに用いられる積層鉄心の製造方法に関し、特に、ロータコア片の外周縁とステータコア片の内周縁との隙間（エアギャップ）を狭小化するための技術に関する。
【背景技術】
【０００２】
従来、順送り金型装置による積層鉄心の製造方法では、電磁鋼板のフープ材（帯状薄鋼板）からロータコア片とステータコア片とを同心状に打抜く所謂共取り方式を採用したものが普及している。ステッピングモータ等に組み込まれるロータコア片およびステータコア片のエアギャップは、力率や回転位置決め精度の向上の観点から、極力狭く設定されることが望ましい。しかし、共取り方式を採用した場合、エアギャップを狭く設定し過ぎると、スクラップ部（打抜き後の不要部分）が破断するなどのトラブルが生じることがある。
【０００３】
そこで、そのようなトラブルを防止するための技術として、例えば、金属薄板からロータコア片を打抜き積層し、当該金属薄板からステータコア片の極歯を粗抜き後、極歯の一部を押圧して薄肉化することにより当該極歯をロータコア片の抜き側に展延させ、次いで、極歯の側面及び小歯を形成する打抜きを行った後に、ステータコア片の外形を抜き積層する積層鉄心の製造方法が知られている（特許文献１参照）。
【０００４】
また、例えば、ロータコア片を打抜いた金属薄板から、ステータコア片の極歯を打抜き、当該極歯にロータコア片の抜き側を深くした薄肉部を形成して当該極歯の先端を内形側に延出させ、ステータコア片の極歯先端部の小歯、外形を抜き積層する積層鉄心の製造方法が知られている（特許文献２参照）。
【先行技術文献】
【特許文献】
【０００５】
【特許文献１】特許第２８８７４２８号公報
【特許文献２】特許第２２８７４３０号公報
【発明の概要】
【発明が解決しようとする課題】
【０００６】
上記特許文献１，２に記載された従来技術によれば、エアギャップを狭く設定した場合でも、ステータコア片の極歯を内側に展延あるいは延出させることで、極歯先端部の打抜き代を拡大することが可能となる。しかしながら、これらの従来技術では、極歯に薄肉部が形成されるため、複数枚のステータコア片が積層されて構成されるステータコアの薄肉部において、強度の低下や磁気特性の低下（磁気損失の増大等）が生じるという問題があった。
【０００７】
本発明は、このような従来技術の課題を鑑みて案出されたものであり、共取り方式を採用した場合でも、コア片の強度や磁気特性を低下させることなく、エアギャップを高精度に狭小化することができる積層鉄心の製造方法を提供することを目的とする。
【課題を解決するための手段】
【０００８】
上記課題を解決するためになされた第１の発明は、ロータコア片（１１）とステータコア片（２）とを帯状薄鋼板（１０）から同心状に打抜き成形する積層鉄心の製造方法であって、前記ロータコア片の外形が前記帯状薄鋼板から打抜かれるロータ外形打抜き工程と、前記ステータコア片の極歯（４）先端に設けられ、かつ当該ステータコア片の内形の一部を構成する小歯部（５）の形状が前記帯状薄鋼板から打抜かれるステータ小歯部打抜き工程と、前記２つの工程の間で実施される型打ち工程とを含み、前記型打ち工程では、前記ステータ小歯部打抜き工程で打抜き除去される前記小歯部間の領域（ＳＰ１）が押圧されることにより、前記ロータ外形打抜き工程で前記ロータコア片の外形が打抜かれた後の前記帯状薄鋼板の内周縁部（２１）が径方向内側に延出する構成とする。
【発明の効果】
【０００９】
上記第１の発明によれば、ロータコア片の外周縁とステータコア片の内周縁との間のエアギャップを実質的に拡大する効果が得られるとともに、ステータコア片には薄肉化された部位が生じることがないため、共取り方式を採用した場合でも、コア片の強度や磁気特性を低下させることなく、エアギャップを高精度に狭小化することができるという優れた効果を奏する。
【図面の簡単な説明】
【００１０】
【図１】実施形態に係る積層鉄心の製造方法により製造されるステータコアの平面図およびそのb−b断面図
【図２】実施形態に係るストリップレイアウトの一部を示す図
【図３】実施形態に係るストリップレイアウトの一部を示す図
【図４】実施形態に係るストリップレイアウトの一部を示す図
【図５】実施形態に係るストリップレイアウトの一部を示す図
【図６】図３中のＸ部の拡大図
【図７】図６中の型打ち部の拡大断面図
【図８】図７の型打ち部の変形例を示す拡大断面図
【発明を実施するための形態】
【００１１】
以下、本発明の実施形態にかかる積層鉄心の製造方法について図１〜図８を参照しながら説明する。なお、図２〜図５は、一連のストリップレイアウトを示しており、パンチによる打ち抜き領域がハッチングにより示されている。
【００１２】
図１に示すように、本発明に係る積層鉄心の製造方法により製造されるステータコア１は、ステッピングモータでの使用に適したものであり、所定枚数のステータコア片２が積層・固着されて構成される。各ステータコア片２は、周方向に所定の間隔で形成されたスロットＳ１間に画成される複数（ここでは、８個）の極歯４を有している。極歯４の先端（内周縁）には、径方向内側に向けて突設された複数（ここでは、５個）の小歯部５が周方向に略等ピッチで放射状に形成されている。各ステータコア片２におけるスロット３の外周側の領域には複数のかしめ部６が設けられており、このかしめ部６の連結により、上下に隣接するステータコア片２が互いに固着されている。
【００１３】
図２〜図５に示すように、ステータコア片２は、所謂共取り方式を採用した順送り金型装置（図示せず）により、電磁鋼板を素材としたフープ材１０からロータコア片１１とともに一括製造される。フープ材１０は、順送り金型装置内で間欠送りされながら、複数の工程ｓｔ１〜ｓｔ１２において順次加工が施される。なお、順送り金型装置は、フープ材１０に対して打抜き等を実施するためのパンチおよびダイ等からなる加工手段を備えるが、本発明の製造方法に関わる部分を除いて周知の構成であるため、装置構成に関する詳細な説明については省略する。
【００１４】
図２に示す工程では、フープ材１０に対し、パイロット孔Ｐの打抜き（ｓｔ１）、計量用のロータコア片１１（すなわち、ロータコアの最下層に位置するロータコア片１１）に対する複数のかしめ計量穴Ｒｋａの打抜き（ｓｔ２）、ロータコア片１１の軸孔Ｒｄの打抜き（ｓｔ３）、及び計量用以外のロータコア片１１に対する複数のかしめ部（ここでは、切り起こし片）Ｒｋｂの形成（ｓｔ４）が順次実施される。
【００１５】
続いて、図３に示す工程では、フープ材１０に対し、ロータコア片１１の外形ＲＤの打抜き（ｓｔ５）、及びロータコア片１１の外形ＲＤが打抜かれた後のフープ材１０の内周縁部の型打ち（ｓｔ６）が順次実施される。
【００１６】
工程ｓｔ５では、打抜かれたロータコア片１１が、図示しないダイ内に順次積層され、さらに、そのダイ下部のスクイズリング内へと順次押し込まれる。これにより、上下に隣接するロータコア片１１同士が密接し、計量用のロータコア片１１に形成されたかしめ計量穴Ｒｋａおよび計量用以外のロータコア片１１に形成されたかしめ部Ｒｋｂが互いに嵌合することで、所定枚のロータコア片１１が互いに固着された積層体としてロータコア（図示せず）が形成される。ロータコア片１１の外周縁部には、ステータコア片２の小歯部５に対応する複数の小歯が設けられている。
【００１７】
また、工程ｓｔ６では、図６に示すように、ロータコア片１１の外形ＲＤが打抜かれた後の内周縁部２１では、後の工程ｓｔ９で打抜き除去される予定の各小歯部５間の小歯溝部（スクラップ部）ＳＰ１に対して型打ち加工が実施される。
【００１８】
より詳細には、小歯溝部ＳＰ１内の型打ち部ＳＰ２が、図示しないパンチにより上方から下方に向けて板厚方向に押圧される。これにより、図７に示すように、型打ち部ＳＰ２は、その上面に凹状の窪み部２２が生じるように薄肉化されて塑性変形する。この型打ち部ＳＰ２の板厚方向の変形は、開放状態にある内周縁部２１の径方向内側への変形をもたらす。その結果、内周縁部２１が、図６中の２点鎖線（内周縁部２１’）で示す位置まで径方向内側（図６中の矢印で示す方向）に延出する。
【００１９】
なお、上記型打ち加工では、図７に関して説明した上記方法に代わり、型打ち部ＳＰ２を上下から挟み込むように押圧する方法を採用することが可能である。この場合、型打ち部ＳＰ２は、図８に示すように、その上面および下面の対応する位置にそれぞれ凹状の窪み部２３，２４が生じるように薄肉化されて塑性変形する。従って、この方法によれば、図７の方法に比べて、型打ち部ＳＰ２の板厚方向の変形量がより大きくなるため、内周縁部２１の延出量を大きくすることができるという利点がある。
【００２０】
続いて、図４に示す工程では、フープ材１０に対し、ステータコア片２のスロットＳ１の打抜き（ｓｔ７）、計量用のステータコア片２（すなわち、ステータコア１の最下層に位置するステータコア片２）に対する複数のかしめ計量穴Ｓｋａの打抜き（ｓｔ８）、ステータコア片２の内周縁部２１’の打抜き（ｓｔ９）、及び小歯部５の形状（すなわち、小歯溝部ＳＰ１）の打抜き（ｓｔ１０）が順次実施される。
【００２１】
工程ｓｔ９では、工程ｓｔ６の型打ち加工により径方向内側に延出した内周縁部２１’における延出片３１（図６参照）が、小歯部５およびそれらの間の小歯溝部ＳＰ１の領域を残して所定の内径で打抜かれる。また、工程ｓｔ１０では、工程ｓｔ６の型打ちにより塑性変形した型打ち部ＳＰ２が、小歯溝部ＳＰ１とともに打抜かれ、スクラップとして除去される。
【００２２】
続いて、図５に示す工程では、フープ材１０に対し、計量用以外のステータコア片２に対する複数のかしめ部（ここでは、切り起こし片）Ｓｋｂの形成（ｓｔ１１）、及びステータコア片２の外形ＳＤの打抜き（ｓｔ１２）が順次実施される。  
【００２３】
工程ｓｔ１２では、打抜かれたステータコア片２が、ロータコア片１１の場合と同様に、図示しないダイ内に順次積層され、さらに、そのダイ下部のスクイズリング内へと順次押し込まれる。これにより、上下に隣接するステータコア片２同士が密接し、計量用のステータコア片２に形成されたかしめ計量穴Ｓｋａおよび計量用以外のステータコア片２に形成されたかしめ部Ｓｋｂが互いに嵌合することで、所定枚のステータコア片２が互いに固着された積層体としてステータコア１が形成される。
【００２４】
このように、本発明に係る積層鉄心の製造方法では、ロータコア片１１の外形ＲＤを打抜く工程ｓｔ５と、ステータコア片２の小歯部５の形状を打抜く工程１０との間で、ロータコア片１１の外形ＲＤが打抜かれた後の内周縁部を型打ちする工程ｓｔ６を実施し、内周縁部２１が径方向内側に延出するようにした。これにより、共取り方式において、ロータコア片１１の外周縁とステータコア片２の内周縁との間のエアギャップが小さく設定された場合でも、ステータコア片２の小歯部５の打抜き代を拡大する効果が得られる。従って、工程ｓｔ９や工程ｓｔ１０における打抜き加工を安定的に実施することが可能となり、エアギャップを高精度に狭小化することができる。
【００２５】
また、工程ｓｔ６において薄肉化される型打ち部ＳＰ２は、工程ｓｔ１０において打抜き除去される部位であるため、製造されたステータコア片２には薄肉化された部位が生じることはなく、ステータコア１の強度や磁気特性に悪影響を及ぼすこともない。
【００２６】
本発明を特定の実施形態に基づいて詳細に説明したが、上記実施形態はあくまでも例示であって本発明はこれらの実施形態によって限定されるものではない。例えば、ロータコア片の外形が打抜かれた後の内周縁部の型打ち工程において、型打ち部は、後の工程で打抜き除去される各小歯部間の小歯溝部内の少なくとも一部の領域であればよく、型打ち部の形状は、小歯部の形状への影響を考慮して種々の変更が可能である。
【符号の説明】
【００２７】
１  ステータコア
２  ステータコア片
３  スロット
４  極歯
５  小歯部
１０  フープ材
１１  ロータコア片
ＲＤ  ロータ外形
Ｒｄ  ロータ軸孔
Ｓ１  スロット
ＳＤ  ステータ外形
ＳＰ１  小歯溝部
ＳＰ２  型打ち部
【図１】
2010252527.tif 000003
【図２】
2010252527.tif 000004
【図３】
2010252527.tif 000005
【図４】
2010252527.tif 000006
【図５】
2010252527.tif 000007
【図６】
2010252527.tif 000008
【図７】
2010252527.tif 000009
【図８】
2010252527.tif 000010